(57)【特許請求の範囲】
【請求項１】
像保持体と、
前記像保持体の表面に静電潜像を形成する静電潜像形成手段と、
トナー粒子と第１のオイルで表面処理されたシリカ粒子と第２のオイルを含浸するエラストマー粒子とを有する静電荷像現像用トナーであって、前記トナー粒子１００質量部に対する前記第２のオイルを含浸するエラストマー粒子の添加量は０．０５質量部以上０．５質量部以下であり、前記第２のオイルを含浸するエラストマー粒子の個数平均粒径は２μｍ以上５μｍ以下である静電荷像現像用トナーを含む静電荷像現像剤を収容し、前記静電荷像現像剤により、前記像保持体の表面に形成された静電潜像をトナー画像として現像する現像手段と、
前記像保持体の表面に形成されたトナー画像を記録媒体の表面に転写する転写手段と、
クリーニングブレードを有し、前記像保持体の表面に残留したトナーを除去するクリーニング手段と、
前記記録媒体の表面に転写されたトナー画像を定着する定着手段と、
を備える画像形成装置。
【請求項２】
前記トナー粒子１００質量部に対する前記第１のオイルで表面処理されたシリカ粒子の添加量は、０．３質量部以上３．０質量部以下である、請求項１に記載の画像形成装置。
【請求項３】
前記トナー粒子の体積平均粒子径は２．０μｍ以上６．５μｍ以下である、請求項１又は請求項２に記載の画像形成装置。
【請求項４】
前記トナー粒子１００質量部に対する前記第２のオイルを含浸するエラストマー粒子の添加量は、０．１質量部以上０．３質量部以下である、請求項１〜請求項３のいずれか１項に記載の画像形成装置。
【請求項５】
前記第１のオイルと前記第２のオイルとは、いずれもジメチルシリコーンオイルである、請求項１〜請求項４のいずれか１項に記載の画像形成装置。
【請求項６】
前記第１のオイルと前記第２のオイルとの合計含有量は、前記トナー粒子１ｇに対し、０．０１ｍｇ以上１００ｍｇ以下である、請求項１〜請求項５のいずれか１項に記載の画像形成装置。
【請求項７】
前記第２のオイルの２５℃における粘度は、１０ｃｓ以上５００ｃｓ以下である、請求項１〜請求項６のいずれか１項に記載の画像形成装置。
【請求項８】
トナー粒子と、第１のオイルで表面処理されたシリカ粒子と、第２のオイルを含浸するエラストマー粒子と、を有し、
前記トナー粒子１００質量部に対する前記第２のオイルを含浸するエラストマー粒子の添加量は０．０５質量部以上０．５質量部以下であり、
前記第２のオイルを含浸するエラストマー粒子の個数平均粒径は２μｍ以上５μｍ以下である静電荷像現像用トナー。
【請求項９】
前記トナー粒子１００質量部に対する前記第１のオイルで表面処理されたシリカ粒子の添加量は、０．３質量部以上３．０質量部以下である、請求項８に記載の静電荷像現像用トナー。
【請求項１０】
前記トナー粒子の体積平均粒子径は２．０μｍ以上６．５μｍ以下である、請求項８又は請求項９に記載の静電荷像現像用トナー。
【請求項１１】
前記トナー粒子１００質量部に対する前記第２のオイルを含浸するエラストマー粒子の添加量は、０．１質量部以上０．３質量部以下である、請求項８〜請求項１０のいずれか１項に記載の静電荷像現像用トナー。
【請求項１２】
前記第１のオイルと前記第２のオイルとは、いずれもジメチルシリコーンオイルである、請求項８〜請求項１１のいずれか１項に記載の静電荷像現像用トナー。
【請求項１３】
前記第１のオイルと前記第２のオイルとの合計含有量は、前記トナー粒子１ｇに対し、０．０１ｍｇ以上１００ｍｇ以下である、請求項８〜請求項１２のいずれか１項に記載の静電荷像現像用トナー。
【請求項１４】
前記第２のオイルの２５℃における粘度は、１０ｃｓ以上５００ｃｓ以下である、請求項８〜請求項１３のいずれか１項に記載の静電荷像現像用トナー。
【請求項１５】
請求項８〜請求項１４のいずれか１項に記載の静電荷像現像用トナーを含む静電荷像現像剤。
【請求項１６】
請求項８〜請求項１４のいずれか１項に記載の静電荷像現像用トナーを収容し、
画像形成装置に着脱されるトナーカートリッジ。
【請求項１７】
請求項１５に記載の静電荷像現像剤を収容し、前記静電荷像現像剤により、像保持体の表面に形成された静電荷像をトナー画像として現像する現像手段と、
クリーニングブレードを有し、前記像保持体の表面に残留したトナーを除去するクリーニング手段と、
を備え、画像形成装置に着脱されるプロセスカートリッジ。
【発明の詳細な説明】
【技術分野】
【０００１】
本発明は、画像形成装置、静電荷像現像用トナー、静電荷像現像剤、トナーカートリッジ、及びプロセスカートリッジに関する。
【背景技術】
【０００２】
特許文献１には、少なくとも結着樹脂を含有するトナー母粒子を有し、前記トナー母粒子の表面に数平均粒子径が８０ｎｍを超え５００ｎｍ以下の粒子が外添されたトナーと、数平均粒子径が１μｍ以上３０μｍ以下の多孔質エラストマー粒子と、を含有し、前記多孔質エラストマー粒子が、１種類以上のオイルを含有することを特徴とする静電荷像現像剤が開示されている。
【先行技術文献】
【特許文献】
【０００３】
【特許文献１】特開２０１４−１１５４７６号公報
【発明の概要】
【発明が解決しようとする課題】
【０００４】
本発明の課題は、像保持体をクリーニングブレードによってクリーニングするクリーニング手段を備えた画像形成装置において、トナー粒子と第１のオイルで表面処理されたシリカ粒子とを有し第２のオイルを含浸するエラストマー粒子を有さない静電荷像現像用トナーを用いた場合に比べ、クリーニングブレードによるクリーニング性とトナー流動性の低下に起因する画像不良の抑制とを両立させやすい画像形成装置を提供することである。
【課題を解決するための手段】
【０００５】
上記課題は、以下の手段により解決される。即ち、
【０００６】
＜１＞
像保持体と、
前記像保持体の表面に静電潜像を形成する静電潜像形成手段と、
トナー粒子と第１のオイルで表面処理されたシリカ粒子と第２のオイルを含浸するエラストマー粒子とを有する静電荷像現像用トナーを含む静電荷像現像剤を収容し、前記静電荷像現像剤により、前記像保持体の表面に形成された静電潜像をトナー画像として現像する現像手段と、
前記像保持体の表面に形成されたトナー画像を記録媒体の表面に転写する転写手段と、
クリーニングブレードを有し、前記像保持体の表面に残留したトナーを除去するクリーニング手段と、
前記記録媒体の表面に転写されたトナー画像を定着する定着手段と、
を備える画像形成装置である。
【０００７】
＜２＞
前記トナー粒子１００質量部に対する前記第１のオイルで表面処理されたシリカ粒子の添加量は、０．３質量部以上３．０質量部以下である、＜１＞に記載の画像形成装置である。
【０００８】
＜３＞
前記第２のオイルを含浸するエラストマー粒子の個数平均粒径は、１μｍ以上１０μｍ以下である、＜１＞又は＜２＞に記載の画像形成装置である。
【０００９】
＜４＞
前記トナー粒子１００質量部に対する前記第２のオイルを含浸するエラストマー粒子の添加量は、０．０５質量部以上０．５質量部以下である、＜１＞〜＜３＞のいずれか１つに記載の画像形成装置である。
【００１０】
＜５＞
前記第１のオイルと前記第２のオイルとは、いずれもジメチルシリコーンオイルである、＜１＞〜＜４＞のいずれか１つに記載の画像形成装置である。
【００１１】
＜６＞
前記第１のオイルと前記第２のオイルとの合計含有量は、前記トナー粒子１ｇに対し、０．０１ｍｇ以上１００ｍｇ以下である、＜１＞〜＜５＞のいずれか１つに記載の画像形成装置である。
【００１２】
＜７＞
前記第２のオイルの２５℃における粘度は、１０ｃｓ以上５００ｃｓ以下である、＜１＞〜＜６＞のいずれか１つに記載の画像形成装置である。
【００１３】
＜８＞
トナー粒子と、第１のオイルで表面処理されたシリカ粒子と、第２のオイルを含浸するエラストマー粒子と、を有する静電荷像現像用トナーである。
【００１４】
＜９＞
前記トナー粒子１００質量部に対する前記第１のオイルで表面処理されたシリカ粒子の添加量は、０．３質量部以上３．０質量部以下である、＜８＞に記載の静電荷像現像用トナーである。
【００１５】
＜１０＞
前記第２のオイルを含浸するエラストマー粒子の個数平均粒径は、１μｍ以上１０μｍ以下である、＜８＞又は＜９＞に記載の静電荷像現像用トナーである。
【００１６】
＜１１＞
前記トナー粒子１００質量部に対する前記第２のオイルを含浸するエラストマー粒子の添加量は、０．０５質量部以上０．５質量部以下である、＜８＞〜＜１０＞のいずれか１つに記載の静電荷像現像用トナーである。
【００１７】
＜１２＞
前記第１のオイルと前記第２のオイルとは、いずれもジメチルシリコーンオイルである、＜８＞〜＜１１＞のいずれか１つに記載の静電荷像現像用トナーである。
【００１８】
＜１３＞
前記第１のオイルと前記第２のオイルとの合計含有量は、前記トナー粒子１ｇに対し、０．０１ｍｇ以上１００ｍｇ以下である、＜８＞〜＜１２＞のいずれか１つに記載の静電荷像現像用トナーである。
【００１９】
＜１４＞
前記第２のオイルの２５℃における粘度は、１０ｃｓ以上５００ｃｓ以下である、＜８＞〜＜１３＞のいずれか１つに記載の静電荷像現像用トナーである。
【００２０】
＜１５＞
＜８＞〜＜１４＞のいずれか１つに記載の静電荷像現像用トナーを含む静電荷像現像剤である。
【００２１】
＜１６＞
＜８＞〜＜１４＞のいずれか１つに記載の静電荷像現像用トナーを収容し、
画像形成装置に着脱されるトナーカートリッジである。
【００２２】
＜１７＞
＜１５＞に記載の静電荷像現像剤を収容し、前記静電荷像現像剤により、像保持体の表面に形成された静電荷像をトナー画像として現像する現像手段と、
クリーニングブレードを有し、前記像保持体の表面に残留したトナーを除去するクリーニング手段と、
を備え、画像形成装置に着脱されるプロセスカートリッジである。
【発明の効果】
【００２３】
＜１＞に係る発明によれば、像保持体をクリーニングブレードによってクリーニングするクリーニング手段を備えた画像形成装置において、トナー粒子と第１のオイルで表面処理されたシリカ粒子とを有し第２のオイルを含浸するエラストマー粒子を有さない静電荷像現像用トナーを用いた場合に比べ、クリーニングブレードによるクリーニング性とトナー流動性の低下に起因する画像不良の抑制とを両立させやすい画像形成装置が提供される。
【００２４】
＜２＞に係る発明によれば、第１のオイルで表面処理されたシリカ粒子の添加量が上記範囲よりも少ない場合に比べてクリーニングブレードによるクリーニング性が良好であり、第１のオイルで表面処理されたシリカ粒子の添加量が上記範囲よりも多い場合に比べてトナー流動性の低下に起因する画像不良が抑制される画像形成装置が提供される。
【００２５】
＜３＞に係る発明によれば、前記第２のオイルを含浸するエラストマー粒子の個数平均粒径が前記範囲よりも小さい場合に比べてトナー流動性の低下に起因する画像不良が抑制され、前記第２のオイルを含浸するエラストマー粒子の個数平均粒径が前記範囲よりも大きい場合に比べてクリーニングブレードによるクリーニング性が良好な画像形成装置が提供される。
【００２６】
＜４＞に係る発明によれば、第２のオイルを含浸するエラストマー粒子の添加量が前記範囲よりも少ない場合に比べてクリーニングブレードによるクリーニング性が良好であり、第２のオイルを含浸するエラストマー粒子の添加量が前記範囲よりも多い場合に比べてトナー流動性の低下に起因する画像不良が抑制される画像形成装置が提供される。
【００２７】
＜５＞に係る発明によれば、第１のオイルの種類と第２のオイルの種類とが異なる場合に比べ、クリーニングブレードによるクリーニング性が良好な画像形成装置が提供される。
【００２８】
＜６＞に係る発明によれば、第１のオイルと第２のオイルとの合計含有量が前記範囲よりも少ない場合に比べてクリーニングブレードによるクリーニング性が良好であり、第１のオイルと第２のオイルとの合計含有量が前記範囲よりも多い場合に比べてトナー流動性の低下に起因する画像不良が抑制される画像形成装置が提供される。
【００２９】
＜７＞に係る発明によれば、第２のオイルの粘度が前記範囲よりも低い場合に比べてクリーニングブレードによるクリーニング性が良好であり、第２のオイルの粘度が前記範囲よりも高い場合に比べてトナーの流動性低下に起因する画像不良の発生及び画像濃度の変動が抑制される画像形成装置が提供される。
【００３０】
＜８＞に係る発明によれば、トナー粒子と第１のオイルで表面処理されたシリカ粒子とを有し第２のオイルを含浸するエラストマー粒子を有さない場合に比べ、クリーニングブレードによるクリーニング性とトナーの流動性とを両立させやすいトナーが提供される。
【００３１】
＜９＞に係る発明によれば、第１のオイルで表面処理されたシリカ粒子の添加量が上記範囲よりも少ない場合に比べてクリーニングブレードによるクリーニング性が良好であり、第１のオイルで表面処理されたシリカ粒子の添加量が上記範囲よりも多い場合に比べて流動性が低下しにくいトナーが提供される。
【００３２】
＜１０＞に係る発明によれば、前記第２のオイルを含浸するエラストマー粒子の個数平均粒径が前記範囲よりも小さい場合に比べてトナーの流動性が低下しにくく、前記第２のオイルを含浸するエラストマー粒子の個数平均粒径が前記範囲よりも大きい場合に比べてクリーニングブレードによるクリーニング性が良好なトナーが提供される。
【００３３】
＜１１＞に係る発明によれば、第２のオイルを含浸するエラストマー粒子の添加量が前記範囲よりも少ない場合に比べてクリーニングブレードによるクリーニング性が良好であり、第２のオイルを含浸するエラストマー粒子の添加量が前記範囲よりも多い場合に比べて流動性が低下しにくいトナーが提供される。
【００３４】
＜１２＞に係る発明によれば、第１のオイルの種類と第２のオイルの種類とが異なる場合に比べ、クリーニングブレードによるクリーニング性が良好なトナーが提供される。
【００３５】
＜１３＞に係る発明によれば、第１のオイルと第２のオイルとの合計含有量が前記範囲よりも少ない場合に比べてクリーニングブレードによるクリーニング性が良好であり、第１のオイルと第２のオイルとの合計含有量が前記範囲よりも多い場合に比べて流動性が低下しにくいトナーが提供される。
【００３６】
＜１４＞に係る発明によれば、第２のオイルの粘度が前記範囲よりも低い場合に比べてクリーニングブレードによるクリーニング性が良好であり、第２のオイルの粘度が前記範囲よりも高い場合に比べて流動性が低下しにくいトナーが提供される。
【００３７】
＜１５＞〜＜１７＞に係る発明によれば、トナー粒子と第１のオイルで表面処理されたシリカ粒子とを有し第２のオイルを含浸するエラストマー粒子を有さない静電荷像現像用トナーを用いた場合に比べ、クリーニングブレードによるクリーニング性とトナー流動性の低下に起因する画像不良の抑制とを両立させやすい静電荷像現像剤、トナーカートリッジ、及びプロセスカートリッジが提供される。
【図面の簡単な説明】
【００３８】
【図１】本実施形態に係る画像形成装置の全体構成を示す概略図である。
【図２】クリーニング装置の構成を示す概略図である。
【図３】クリーニング装置におけるクリーニングブレードの先端部を拡大した模式図である。
【図４】図３の丸印Ｇの周囲をさらに拡大した模式図である。
【図５】クリーニング装置におけるクリーニングブレードの加圧力を説明するための模式図である。
【図６】評価実験において得られた、トナー排出速度とトナー総排出量との関係を示すグラフである。
【図７】評価実験において得られた、ゴーストレベルとランニングサイクル数との関係を示すグラフである。
【発明を実施するための形態】
【００３９】
以下、本発明の実施形態について、図面を基に詳細に説明する。
なお、図において、矢印ＵＰが示されている場合は、それを上方向とし、矢印ＩＮが示されている場合は、それを内方向とし、これらを基に上下、内外の表現をする。
また、同じ機能を有するものには、全図面を通して同じ符号を付し、説明を省略することがある。
【００４０】
図１は、本実施形態に係る画像形成装置を示す概略構成図である。図２は、クリーニング装置を示す概略構成図である。
【００４１】
本実施形態に係る画像形成装置１００の構成について簡単に説明するが、各色に共通する部位については、符号の後に各色を示す英字を付さずに説明する。
本実施形態に係る画像形成装置１００は、例えば、図１に示すように、入力された画像データに基づく各色のトナー画像を、後述する無端ベルト状の中間転写ベルト８に転写し、画像を形成する４連タンデム方式の画像形成手段３８を有している。
【００４２】
画像形成手段３８は、例えば、記録媒体の一例である記録用紙Ｐの搬送方向上流側から順にイエロー（Ｙ）、マゼンタ（Ｍ）、シアン（Ｃ）、ブラック（Ｋ）の各色の画像を出力する電子写真方式の画像形成ユニット４０Ｙ、４０Ｍ、４０Ｃ、４０Ｋを有しており、各画像形成ユニット４０Ｙ〜４０Ｋは、中間転写ベルト８の移動方向（矢印Ｂで示す）に沿って、互いに離隔して並設されている。
【００４３】
各画像形成ユニット４０Ｙ〜４０Ｋは、例えば、像保持体としての感光体１Ｙ〜１Ｋ（像保持体の一例）を有しており、この感光体１Ｙ〜１Ｋは、例えば、導電性の金属製円筒体の表面（周面）に、有機光導電体等からなる感光層が積層されて構成され、図示の矢印Ａ方向（反時計回り方向）へ目的とするプロセススピードで回転駆動するようになっている。
【００４４】
なお、この感光層は、例えば、電荷発生層と電荷輸送層が順次積層された機能分離型であり、ＬＥＤ光線が照射されると、ＬＥＤ光線が照射された部分の比抵抗が変化する性質を有している。また、各感光体１Ｙ〜１Ｋの直径は、例えば、２０ｍｍ以上１００ｍｍ以下の範囲とされることが望ましい。
【００４５】
各感光体１Ｙ〜１Ｋの周囲には、例えば、その回転方向上流側から順に、感光体１の表面（周面）を帯電する帯電装置としての帯電装置２Ｙ〜２Ｋと、帯電された感光体１Ｙ〜１Ｋの表面（周面）に、色分解された画像データ（画像信号）に基づくＬＥＤ光線（像光）を照射し、露光によって静電潜像を形成する露光装置３Ｙ〜３Ｋ（帯電装置２Ｙ〜２Ｋ及び露光装置３Ｙ〜３Ｋが静電潜像形成手段の一例）と、帯電した現像剤（トナーを含む現像剤）を静電潜像に転移させて（現像して）トナー画像とする現像装置４Ｙ〜４Ｋ（現像手段の一例）と、感光体１Ｙ〜１Ｋに接触する経路で内周面側から張力を付与されつつ支持された無端ベルト状の中間転写ベルト８と、感光体１Ｙ〜１Ｋ上に形成されたトナー画像を中間転写ベルト８へ転写する一次転写ロール５Ｙ〜５Ｋ（一次転写ロール５Ｙ〜５Ｋ、中間転写ベルト８、及び後述する二次転写ロール１２が転写手段の一例）と、一次転写後に感光体１Ｙ〜１Ｋの表面に残留した転写残トナーＴ１を除去するクリーニング装置６Ｙ〜６Ｋ（クリーニング手段の一例）と、が配置されている。
【００４６】
各クリーニング装置６Ｙ〜６Ｋには、例えば、感光体１Ｙ〜１Ｋの表面（周面）に接触し、感光体１Ｙ〜１Ｋから転写残トナーＴ１を擦り取る（掻き取る）クリーニングブレード６０Ｙ〜６０Ｋが設けられている。なお、このクリーニング装置６（クリーニングブレード６０）については、後で詳述する。
【００４７】
また、各一次転写ロール５Ｙ〜５Ｋは、例えば、中間転写ベルト８の内側に配置され、各感光体１Ｙ〜１Ｋにそれぞれ対向した位置に設けられている。そして、一次転写ロール５Ｙ〜５Ｋによる感光体１Ｙ〜１Ｋと中間転写ベルト８との接触部が一次転写部（一次転写位置）とされている。
【００４８】
また、各一次転写ロール５Ｙ〜５Ｋには、例えば、一次転写バイアスを印加するバイアス電源（図示省略）がそれぞれ接続されている。更に、各バイアス電源は、例えば、制御部（図示省略）に制御されて、各一次転写ロール５Ｙ〜５Ｋに印加する一次転写バイアスが変更されるようになっている。また、帯電装置２Ｙ〜２Ｋは、例えば、ロール形状の接触帯電器とされているが、スコロトロンや固体放電器等の非接触帯電器を用いてもよい。
【００４９】
一方、中間転写体としての中間転写ベルト８は、例えば、一次転写ロール５Ｙ〜５Ｋと、図示しない駆動源により回転駆動される駆動ロール９と、従動ロール１０と、二次転写部（二次転写位置）に配置された背面ロール１１と、に巻き掛けられており、感光体１の回転に同期して矢印Ｂ方向に回転移動（周動）するようになっている。
【００５０】
なお、この中間転写ベルト８は、例えば、ポリイミド、ポリアミドイミド、ポリカーボネート、フッ素含有樹脂などの樹脂材料に、カーボンやイオン導電物質などの導電性付与のための物質を分散させ、表面抵抗率を例えば１０１０Ω／□以上１０１２Ω／□以下程度（測定電圧：１００Ｖ）に調整して形成されている。
【００５１】
また、中間転写ベルト８を挟んで背面ロール１１と対向する位置には、例えば、搬送機構２０によって搬送される記録用紙Ｐ上に、中間転写ベルト８上のトナー画像を転写する二次転写ロール１２が設けられている。この二次転写ロール１２と中間転写ベルト８との接触部が二次転写部（二次転写位置）とされている。
【００５２】
また、この画像形成装置１００は、例えば、二次転写ロール１２によって記録用紙Ｐ上にトナー画像を転写した後に、中間転写ベルト８上に残留する転写残トナーを除去するトナー除去装置（クリーニング装置）１３と、二次転写ロール１２によって記録用紙Ｐ上に転写されたトナー画像を定着する定着装置７と、を備えている。
【００５３】
搬送機構２０は、例えば、給紙部２１に収容された記録用紙Ｐを１枚ずつ搬送する取出ロール２２と、記録用紙Ｐの搬送経路に設けられたガイド部材２６、２７、２８、２９、及び３０と、搬送ロール２３及び２４と、定着装置７の下流側に設けられた一対の排紙ロール２５と、排紙部（図示省略）と、等から構成されている。
【００５４】
この搬送機構２０により、例えば、給紙部２１に収容された記録用紙Ｐが、二次転写ロール１２と背面ロール１１とが中間転写ベルト８を挟んで対向する二次転写部（二次転写位置）へ搬送され、二次転写部（二次転写位置）から定着装置７へ搬送され、定着装置７から排紙部へ搬送される構成である。
【００５５】
以上構成の画像形成装置１００は、例えば、次のように動作して画像を形成する。なお、各色の画像形成ユニット４０Ｙ〜４０Ｋは、同一の構成を有しているため、ここでは画像形成ユニット４０Ｙにより、イエロートナー画像を形成する動作の一例について説明する。
【００５６】
まず、帯電装置２Ｙによって感光体１Ｙの表面が例えば−６００Ｖ以下−８００Ｖ以下の電位に帯電される。帯電された感光体１Ｙの表面には、例えば、制御部から送られて来るイエロー用の画像データに従って、露光装置３ＹによりＬＥＤ光線が照射される。すなわち、感光体１Ｙの感光層にイエロー印字パターンの静電潜像が形成される。
【００５７】
なお、静電潜像とは、例えば、帯電により感光体１Ｙの表面（感光層）に形成される像であり、感光層において、ＬＥＤ光線が照射された部分の比抵抗が低下し、感光体１Ｙの表面に帯電した電荷が流れる一方、ＬＥＤ光線が照射されなかった部分の電荷が残留することによって形成される、いわゆる「ネガ潜像」である。
【００５８】
こうして、感光体１Ｙ上に形成された静電潜像は、例えば、感光体１Ｙの回転により現像位置まで搬送される。そして、この現像位置で、感光体１Ｙ上の静電潜像が、現像装置４Ｙによって可視像（トナー画像）化される。
【００５９】
イエロートナーは、例えば、現像装置４Ｙの内部で撹拌されることで摩擦帯電し、感光体１Ｙの表面の帯電荷と同極性（−）の電荷を有している。したがって、感光体１Ｙの表面が現像装置４Ｙを通過して行くことにより、例えば、感光体１Ｙの表面の除電された潜像部にのみイエロートナーが静電的に付着し、潜像がイエロートナーによって現像される。その後、感光体１Ｙは、引き続き回転し、その表面に現像されたトナー画像が、一次転写部（一次転写位置）へ搬送される。
【００６０】
感光体１Ｙの表面のイエロートナー画像が一次転写部（一次転写位置）へ搬送されると、例えば、一次転写ロール５Ｙに一次転写バイアスが印加され、感光体１Ｙから一次転写ロール５Ｙに向かう静電気力がトナー画像に作用し、感光体１Ｙの表面のトナー画像が中間転写ベルト８の表面に転写される。このとき印加される一次転写バイアスは、例えば、トナーの極性（−）と逆の極性（＋）であり、画像形成ユニット４０Ｙでは、制御部によって例えば＋２０μＡ以上＋３０μＡ以下に定電流制御されている。
【００６１】
感光体１Ｙの表面の転写残トナーＴ１は、例えば、クリーニング装置６Ｙによりクリーニングされる。また、画像形成ユニット４０Ｍ〜４０Ｋの一次転写ロール５Ｍ〜５Ｋに印加される一次転写バイアスも例えば上記と同様に制御されている。こうして、画像形成ユニット４０Ｙにてイエロートナー画像が転写された中間転写ベルト８は、例えば、残りの色の画像形成ユニット４０Ｍ〜４０Ｋへ順次搬送され、各色のトナー画像が重ねられるようにして転写される（多重転写される）。
【００６２】
各画像形成ユニット４０Ｙ〜４０Ｋを通過して全ての色のトナー画像が多重転写された中間転写ベルト８は、例えば、図示の矢印Ｂ方向に周動搬送され、中間転写ベルト８の内面（裏面）に接する背面ロール１１と、中間転写ベルト８のトナー画像保持面側に配置された二次転写ロール１２とで構成された二次転写部（二次転写位置）へ至る。
【００６３】
一方、記録用紙Ｐが、例えば、搬送機構２０によって二次転写ロール１２と中間転写ベルト８との間に給紙され、二次転写バイアスが二次転写ロール１２に印加される。このとき印加される二次転写バイアスは、例えば、トナーの極性（−）と逆の極性（＋）であり、中間転写ベルト８から記録用紙Ｐに向かう静電気力がトナー画像に作用し、中間転写ベルト８の表面のトナー画像が記録用紙Ｐの表面に転写される。
【００６４】
また、このときの二次転写バイアスは、例えば、二次転写部（二次転写位置）の抵抗を検出する抵抗検出装置（図示省略）により検出された抵抗に応じて決定され、定電圧で制御されている。その後、例えば、記録用紙Ｐは定着装置７へと送り込まれ、トナー画像が加熱及び加圧され、色重ねされた（多重転写された）トナー画像が溶融されて、記録用紙Ｐの表面へ永久定着される。こうして、画像の定着が完了した記録用紙Ｐは、例えば、排紙部へ向けて搬出され、一連の画像形成動作が終了する。
【００６５】
次に、現像剤について説明する。
現像剤としては、例えば、トナーと、キャリアと、を含む二成分現像剤が挙げられるが、トナーのみで構成された一成分現像剤であってもよい。
トナーは、例えば、トナー粒子と、外添剤と、を含んで構成される。
【００６６】
トナー粒子について説明する。
トナー粒子は、例えば、結着樹脂、及び、必要に応じて、着色剤、離型剤等の他の添加剤を含んで構成される。
【００６７】
結着樹脂としては、例えば、ポリスチレン、スチレン−アクリル酸アルキル共重合体、スチレン−メタクリル酸アルキル共重合体、スチレン−アクリロニトリル共重合体、スチレン−ブタジエン共重合体、スチレン−無水マレイン酸共重合体、ポリエチレン樹脂、ポリプロピレン樹脂、ポリエステル樹脂等が代表的なものとして挙げられる。
また、結着樹脂としては、ポリウレタン、エポキシ樹脂、シリコーン樹脂、ポリアミド、変性ロジン、パラフィンワックス等も挙げられる。
【００６８】
その他の添加剤としては、例えば、着色剤、離型剤、磁性体、帯電制御剤、無機粉体等が挙げられる。
着色剤としては、磁性粉（例えばマグネタイト、フェライト等）、カーボンブラック、アニリンブルー、カルイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．Ｉ．ピグメント・イエロー１７、Ｃ．Ｉ．ピグメント・ブルー１５：１、Ｃ．Ｉ．ピグメント・ブルー１５：３等が代表的なものとして挙げられる。
離型剤としては、例えば、炭化水素系ワックス；カルナバワックス、ライスワックス、キャンデリラワックス等の天然ワックス；モンタンワックス等の合成或いは鉱物・石油系ワックス；脂肪酸エステル、モンタン酸エステル等のエステル系ワックス；などが代表的なものとして挙げられる。
【００６９】
トナー粒子の特性について説明する。
トナー粒子は、平均形状係数（形状係数＝（ＭＬ２／Ａ）×（π／４）×１００で表される形状係数の個数平均、ここでＭＬは粒子の最大長を表し、Ａは粒子の投影面積を表す）が１００以上１５０以下であることが望ましく、１０５以上１４５以下であることがより望ましく、１１０以上１４０以下であることがさらに望ましい。
【００７０】
トナー粒子は、例えば、体積平均粒子径Ｄ５０ｖが２．０μｍ以上１０μｍ以下がよく、２．０μｍ以上６．５μｍ以下が望ましく、２．０μｍ以上５．５μｍ以下であることがより望ましく、２．０μｍ以上４．５μｍ以下であることが特に望ましい。なお、体積平均粒子径Ｄ５０ｖの下限値として望ましくは２．５μｍ以上、より望ましくは３．０μｍ以上である。
【００７１】
外添剤について説明する。
外添剤としては、少なくとも、第１のオイルで表面処理されたシリカ粒子（以下「オイル処理シリカ」と称する場合がある）と、第２のオイルを含浸するエラストマー粒子（以下「オイル含浸エラストマー」と称する場合がある）と、を併用し、必要に応じてその他の外添剤をさらに用いてもよい。例えば、トナーには帯電制御剤や転写助剤として平均粒径１０〜１５０ｎｍ程度のシリカやチタニアが適量外添される。
【００７２】
外添剤として、オイル処理シリカとオイル含浸エラストマーとを併用することで、外添剤がオイル処理シリカのみである場合に比べ、クリーニングブレードによるクリーニング性とトナー流動性の低下に起因する画像不良の抑制とを両立させやすくなる。その理由は、以下のように推測される。
【００７３】
ブレードクリーニング方式では、像保持体とクリーニングブレードとの接触部（ニップ）において像保持体の表面に残留したトナー（トナー粒子及び外添剤）等を掻き取るが、外添剤等のように粒径の小さい粒子は接触部をすり抜けてしまう場合がある。例えば外添剤としてシリカ粒子を用いた場合、接触部をすり抜けたシリカ粒子は、帯電部によりマイナスの電荷が付与されて現像部に到達するが、電荷付与により帯電したシリカ粒子は現像ニップのスキャベンジ力（掻き取り力）によって取り除かれる。このため、取り除かれたシリカ粒子が持っていた電荷量分が無くなることにより像担持体の表面電位が変化する現象が起こる。特に、連続プリント時など繰り返し同じ部位に画像形成され、このような帯電シリカ粒子が蓄積すると、画像に白点となって現れる現象（いわゆる連続プリントゴースト）が発生する場合がある。また、接触部をすり抜けたシリカ粒子が帯電装置（特に接触型の帯電装置）に付着することによっても、帯電不良に起因する画像劣化を引き起こす場合がある。
【００７４】
一方、プレニップ（接触部の上流側近傍）においてトナー粒子や外添剤等が一定量溜まると、溜まった粒子がダムのような働きをして、粒径の小さい粒子がすり抜けるのを防ぐ。以下、プレニップにトナー粒子が溜まった領域を「トナーダム」、外添剤の粒子が溜まった領域を「外添ダム」と称する場合がある。特に、この外添ダムは、像保持体の軸方向（クリーニングブレードの幅方向）に均一に近い状態で形成されることがクリーニング性の観点から望ましい。そして、オイル処理シリカを用いることで、シリカ粒子の表面から遊離したオイルが外添ダムの中で結着剤のような働きをして外添剤同士を適度につなぎ合わせ、この働きにより像保持体の軸方向に均一に近い状態で外添ダムが形成される。
【００７５】
一方、オイル処理シリカはトナーの流動性を低下させる働きもあるため、トナーの搬送性を悪化させる要因になっていた。一般に、シリカは帯電特性や転写特性及びクリーニング特性などから必要な添加量が決定されるが、オイル処理シリカをクリーニング特性から必要量添加させると搬送性が悪くなり、例えばトナーを多量に消費する画像を印字している場合に、現像器内にトナーを必要量供給できず画像濃度が低下するといったトラブルが生じていた。そのため、クリーニング特性を付与する外添剤としてオイル処理シリカのみを用いたのでは、クリーニングブレードによるクリーニング性とトナー流動性の低下に起因する画像不良の抑制とを両立させることは難しい。
【００７６】
これに対して本実施形態では、オイル処理シリカに加えてオイル含浸エラストマーも外添剤として用いている。そのため、オイル含浸エラストマーによって外添ダムに必要なオイルを供給することで、トナー流動性が確保される程度にオイル処理シリカの量を少なくしても、外添ダムに必要なオイルが供給される。
【００７７】
また、オイル含浸エラストマーは、ほぼ球形なのでそれ自体流動性が高く、オイル処理シリカと異なりトナーダムや外添ダムの中で比較的自由に動き回ることができるため、外添ダムに対しては像保持体の軸方向全体に均一に近い状態でオイルを供給しやすい。例えば、画像部と非画像部が像保持体の軸方向に混在する画像を連続的に印字する場合などにおいても、非画像部に不足するオイル量が補われやすい。そのため、非画像部にも外添ダムが形成されやすく、外添剤のすり抜けに起因する連続プリントゴーストの発生や帯電装置の汚染が抑制される。
【００７８】
さらに本実施形態では、外添剤として、オイル含浸エラストマー単体ではなく、オイル含浸エラストマーとオイル処理シリカとを併用している。オイル処理シリカはオイルを吸着しやすい特性があるため、外添剤としてオイル含浸エラストマーとオイル処理シリカとを併用すると、オイル含浸エラストマーから供給された第２のオイルをオイル処理シリカが受け取り、より素早く、より強固に外添ダムを形成することができ、クリーニング性が向上すると考えられる。
【００７９】
以上のように、本実施形態では、オイル処理シリカとオイル含浸エラストマーとを併用することで、外添剤がオイル処理シリカのみである場合に比べ、クリーニングブレードによるクリーニング性とトナー流動性の低下に起因する画像不良の抑制とを両立させやすいと推測される。
【００８０】
オイル処理シリカについて説明する。
第１のオイルのよる表面処理の対象となるシリカ粒子としては、シリカ、すなわちＳｉＯ２を主成分とする粒子であればよく、結晶性でも非晶性でもよい。また、シリカ粒子は、水ガラスやアルコキシシラン等のケイ素化合物を材料として製造された粒子であってもよいし、石英を粉砕して得られる粒子であってもよい。
具体的には、シリカ粒子としては、例えば、ゾルゲルシリカ粒子、水性コロイダルシリカ粒子、アルコール性シリカ粒子、気相法により得られるフェームドシリカ粒子、溶融シリカ粒子が挙げられる。
【００８１】
シリカ粒子に表面処理する第１のオイルとしては、融点が２０℃未満である化合物、すなわち、２０℃において液体である化合物であれば特に限定されず、例えば、潤滑油及び油脂からなる群から選択される１以上の化合物が挙げられる。第１のオイルとして具体的には、例えば、シリコーンオイル、パラフィンオイル、フッ素オイル、植物性オイル等が挙げられる。第１のオイルは、１種で用いてもよいし、複数種用いてもよい。
【００８２】
シリコーンオイルとしては、例えば、ジメチルシリコーンオイル（ジメチルポリシロキサン）、ジフェニルシリコーンオイル（ジフェニルポリシロキサン）、メチルフェニルシリコーンオイル（メチルフェニルポリシロキサン）、クロルフェニルシリコーンオイル（クロルフェニルポリシロキサン）、メチルハイドロジェンシリコーンオイル（メチルハイドロジェンポリシロキサン）、アルキル変性シリコーンオイル（アルキル変性ポリシロキサン）、フッ素変性シリコーンオイル（フッ素変性ポリシロキサン）、ポリエーテル変性シリコーンオイル（ポリエーテル変性ポリシロキサン）、アルコール変性シリコーンオイル（アルコール変性ポリシロキサン）、アミノ変性シリコーンオイル（アミノ変性ポリシロキサン）、エポキシ変性シリコーンオイル（エポキシ変性ポリシロキサン）、エポキシ・ポリエーテル変性シリコーンオイル（エポキシ・ポリエーテル変性ポリシロキサン）、フェノール変性シリコーンオイル（フェノール変性ポリシロキサン）、カルボキシル変性シリコーンオイル（カルボキシル変性ポリシロキサン）、メルカプト変性シリコーンオイル（メルカプト変性ポリシロキサン）、アクリル・メタクリル変性シリコーンオイル（アクリル・メタクリル変性ポリシロキサン）、１−メチルスチレン変性シリコーンオイル（１−メチルスチレン変性ポリシロキサン）、高級脂肪酸変性シリコーンオイル（高級脂肪酸変性ポリシロキサン）、メチルスチリル変性シリコーンオイル（メチルスチリル変性ポリシロキサン）等が挙げられる。
パラフィンオイルとしては、例えば、流動パラフィン等が挙げられる。
フッ素オイルとしては、例えば、フッ素オイル、フッ素塩化オイル等が挙げられる。
鉱物油としては、例えば、機械油等が挙げられる。
植物性オイルとしては、例えば、ナタネ油、パーム油等が挙げられる。
【００８３】
第１のオイルとしては、外添ダムの形成によるクリーニング性向上の観点及び水分が吸着することにより電荷導通路を形成する観点からシリコーンオイルが好ましい。また第１のオイルは、シリコーンオイルの中でも、外添ダムの形成によるクリーニング性向上の観点及び他のプロセスにおける汚染等の抑制の観点からジメチルシリコーンオイルがより好ましい。
【００８４】
シリカ粒子を第１のオイルにより表面処理する方法としては、例えば、気相中で浮遊させられたシリカ粒子に対して第１のオイル又は第１のオイルを含む溶液を噴霧するスプレードライ法等の乾式法、第１のオイル又は第１のオイルを含む溶液中にシリカ粒子を浸漬した後乾燥させる湿式法、第１のオイルとシリカ粒子とを混合機により混合する混合法などが挙げられる。
シリカ粒子は、上記方法等により第１のオイルで表面処理された後、エタノールなどの溶剤に再度浸漬し、上記溶剤を乾燥することにより、残留した第１のオイルや低沸点残留分等を除去してもよい。
【００８５】
シリカ粒子の表面処理に用いる第１のオイルの量（処理量）は、クリーニングブレードによるクリーニング性を向上させる観点及びトナーの帯電特性を良好にする観点から、シリカ粒子１００質量部に対して、１質量部以上３０質量部以下とすることが好ましく、３質量部以上１５質量部以下とすることがより好ましく、５質量部以上１２質量部以下とすることがさらに好ましい。
【００８６】
オイル処理シリカの個数平均粒径は、７０ｎｍ以上１５０ｎｍ以下が好ましい。
上記個数平均粒径は、オイル処理シリカの一次粒子についての粒径である。なお、個数平均粒径は、ＪＩＳ  Ｚ  ８９０１に基づき顕微鏡法による円相当径（Ｈｅｙｗｏｏｄ径）で求められ、顕微鏡としては走査型電子顕微鏡（ＳＥＭ）を用いる。
オイル処理シリカの個数平均粒径が上記範囲であることにより、上記範囲よりも小さい場合に比べて、トナー粒子からオイル処理シリカが脱離しやすく、外添ダムの形成に十分な外添剤量が得られ、均一に近い外添ダムが形成されやすい。また、オイル処理シリカの個数平均粒径が上記範囲であることにより、上記範囲よりも大きい場合に比べて、トナー粒子からオイル処理シリカが過剰に脱離することによるトナーの帯電性及び転写性の低下が、起こりにくくなる。
【００８７】
オイル処理シリカの外添量（添加量）は、トナー粒子１００質量部に対して、０．３質量部以上３．０質量部以下が好ましく、０．５質量部以上１．０質量部以下がより好ましい。オイル処理シリカの添加量が上記範囲であることにより、上記範囲よりも少ない場合に比べて外添ダムへのオイル供給が十分に行われることでクリーニングブレードによるクリーニング性が良好となり、上記範囲よりも多い場合に比べてトナー流動性低下による画像不良が抑制される。
【００８８】
オイル含浸エラストマーについて説明する。
オイル含浸エラストマーは、エラストマー粒子を構成する分子鎖の隙間に第２のオイルが染み込んだものである。エラストマー粒子に第２のオイルが含浸していることで、外部からの圧力により、第２のオイルがエラストマー粒子の外に染み出してくる。
第２のオイルを含浸させる対象となるエラストマー粒子の材質としては、外力により変形し、外力を除くとその変形が回復する性質を有するもの、いわゆる、エラストマーであれば特に制限はなく、公知の各種エラストマーが挙げられる。具体的には、例えば、シリコーンゴム、フッ素ゴム、ウレタンゴム、クロロプレンゴム、ブタジエンゴム、ＥＰＤＭ（エチレン−プロピレン−ジエン共重合ゴム）、エピクロロヒドリンゴム等の合成ゴム；ポリオレフィン、ポリスチレン、ポリ塩化ビニル等の合成樹脂；等が挙げられる。
エラストマー粒子の材質は、第２のオイルとの相性を考慮して選ぶことが好ましく、同質であることが好ましいことから、第２のオイルとして例えばシリコーンオイルを使用する場合、シリコーンゴムが好ましい。
また、エラストマー粒子は、オイルを含浸させる特性を有するものであれば特に制限はなく、例えば架橋構造を有しているものでも、多孔質のものでもよい。
【００８９】
エラストマー粒子に含浸させる第２のオイルとしては、前記シリカ粒子に表面処理する第１のオイルと同じ具体例が挙げられる。第２のオイルは、１種で用いてもよいし、複数種用いてもよい。
第２のオイルとしては、外添ダムの形成によるクリーニング性向上の観点から、シリコーンオイルが好ましい。また第２のオイルは、シリコーンオイルの中でも、像保持体の軸方向に均一に近い状態で外添ダムを形成する観点及び他のプロセスにおける汚染等の抑制の観点からジメチルシリコーンオイル（ジメチルポリシロキサン）がより好ましい。
【００９０】
また第２のオイルは、第１のオイルと同種のオイルを用いてもよく、異なるオイルを用いてもよいが、外添ダムの形成によるクリーニング性向上の観点から、同種のオイルを用いることが望ましい。すなわち、第１のオイルとしてジメチルシリコーンオイルを用いた場合、第２のオイルとしてもジメチルシリコーンオイルを用いることが望ましい。
【００９１】
また、第２のオイルの２５℃における粘度は、１０ｃｓ以上５００ｃｓ以下が好ましく、３０ｃｓ以上１５０ｃｓ以下がより好ましい。第２のオイルの２５℃における粘度が上記範囲であることにより、上記範囲よりも低い場合に比べてクリーニングブレードによるクリーニング性が良好であり、上記範囲よりも高い場合に比べてトナーの流動性低下に起因する高温高湿環境下（２８℃、８５％ＲＨ）における画像不良の発生及び画像濃度の変動が抑制されるという利点がある。
【００９２】
エラストマー粒子に第２のオイルを含浸させる方法は、特に制限はなく、例えば、エラストマー粒子と第２のオイルとを接触させる方法、第２のオイルを有機溶媒に溶解し、その溶液とエラストマー粒子とを接触させ、有機溶媒を留去する方法等が挙げられる。
前記接触は、公知の方法で行えばよく、例えば、エラストマー粒子と第２のオイル又は第２のオイルの溶液とを混合する方法や、第２のオイル又は第２のオイルの溶液にエラストマー粒子を浸漬する方法等が挙げられる。
前記有機溶媒としては、第２のオイルを溶解するものであれば特に制限はないが、炭化水素系溶媒やアルコール類が好ましく挙げられる。
【００９３】
オイル含浸エラストマーの個数平均粒径は、１μｍ以上１０μｍ以下が好ましく、２μｍ以上５μｍ以下がより好ましい。
上記個数平均粒径は、オイル含浸エラストマーの一次粒子についての粒径であり、前記オイル処理シリカと同様の方法で求められる。
オイル含浸エラストマーの個数平均粒径が上記範囲であることにより、上記範囲よりも小さい場合に比べて、トナー粒子の表面に付着することに起因するトナーの流動性低下が抑制されるという利点がある。また、オイル含浸エラストマーの個数平均粒径が上記範囲であることにより、上記範囲よりも大きい場合に比べて、オイル含浸エラストマーが外添ダムの中に進入しやすく、第２のオイルを外添ダムに供給することで、像保持体の軸方向に均一に近い状態で形成してクリーニング性が良好になるという利点がある。
【００９４】
オイル含浸エラストマーの球形度は、例えば、０．９０以上１．００以下の範囲が挙げられ、０．９５以上１．００以下の範囲が好ましい。
前記球形度は、下記の方法で測定した平均円形度を意味する。
測定サンプルとして、オイル含浸エラストマー２００ｍｇをエチレングリコール水溶液３０ｍｌに添加及び攪拌し、上澄み水溶液を除去した残渣中のオイル含浸エラストマーを用いて、以下の方法で測定した。測定は、ＦＰＩＡ−３０００（シスメックス社製）を使用し、撮影された少なくとも５０００個以上各々のオイル含浸エラストマーの粒子に対して画像解析を行い、統計処理することによって、平均円形度を求めた。ここで、個々の円形度は下記式（３）に基づいて求めた。
式（３）：  円形度＝円相当径周囲長／周囲長＝［２×（Ａ×π）１／２］／ＰＭ
（上記式（３）において、Ａは粒子の投影面積、ＰＭは粒子の周囲長を表す。）
なお、測定はＨＰＦモード（高分解能モード）、希釈倍率１０倍で行った。また、データの解析に当たっては、測定ノイズ除去の目的で、個数粒径解析範囲を２〜５μｍの範囲、円形度解析範囲を０．８５乃至１．００の範囲で実施した。
【００９５】
オイル含浸エラストマーの外添量（添加量）は、トナー粒子１００質量部に対して、０．０５質量部以上０．５質量部以下が好ましく、０．１質量部以上０．３質量部以下がより好ましい。オイル含浸エラストマーの添加量が上記範囲であることにより、上記範囲よりも少ない場合に比べて外添ダムへのオイル供給が十分に行われ、像保持体の軸方向に均一に近い状態で外添ダムが形成されることから、クリーニング性が良好となる。一方、オイル含浸エラストマーの添加量が上記範囲であることにより、上記範囲よりも多い場合に比べて、トナー流動性の低下に起因する画像不良が抑制される。
【００９６】
第１のオイルと第２のオイルとの合計含有量は、トナー粒子１ｇに対し、０．０１ｍｇ以上１００ｍｇ以下であることが好ましく、０．０５ｍｇ以上５０ｍｇ以下であることがより好ましく、０．１ｍｇ以上３０ｍｇ以下であることがさらに好ましい。第１のオイルと第２のオイルとの合計含有量が上記範囲であることにより、上記範囲よりも少ない場合に比べ、クリーニングブレードによるクリーニング性が良好であることにより濃度変動がより少ない画像が得られる。また、第１のオイルと第２のオイルとの合計含有量が上記範囲であることにより、上記範囲よりも多い場合に比べて、トナーの流動性が良好であることにより高温高湿度環境下（２８℃、８５％ＲＨ）であっても画像不良の発生が抑制される。
【００９７】
第１のオイルと第２のオイルとの合計含有量の測定方法としては、以下の方法が挙げられる。まず、オイル処理シリカ及びオイル含浸エラストマーのそれぞれについて、溶媒中で超音波洗浄し、洗浄液をデカンテーション後、６０℃で１２時間真空乾燥する。そして、オイル除去前後の重量変化から、オイル処理シリカ及びオイル含浸エラストマーのそれぞれについてオイル含有率を算出し、オイル処理シリカ及びオイル含浸エラストマー粒子のそれぞれの添加量から、トナー粒子１ｇに対するオイル含有量を算出して合計する。
【００９８】
その他の外添剤としては、例えば、無機粒子、樹脂粒子等が挙げられる。
外添剤としての無機粒子としては、オイルで処理されていないシリカ粒子のほか、ＴｉＯ２、Ａｌ２Ｏ３、ＣｕＯ、ＺｎＯ、ＳｎＯ２、ＣｅＯ２、ＳｒＴｉＯ３、Ｆｅ２Ｏ３、ＭｇＯ、ＢａＯ、ＣａＯ、Ｋ２Ｏ、Ｎａ２Ｏ、ＺｒＯ２、ＣａＯ・ＳｉＯ２、Ｋ２Ｏ・（ＴｉＯ２）ｎ、Ａｌ２Ｏ３・２ＳｉＯ２、ＣａＣＯ３、ＭｇＣＯ３、ＢａＳＯ４、ＭｇＳＯ４、ＰＴＦＥ（‘ポリテトラフルオロエチレン）、ＺｎＳｔ（ステアリン酸亜鉛）等が挙げられる。
外添剤としての樹脂粒子としては、例えば、ＰＭＭＡ（ポリメタクリル酸メチル樹脂）、フッ素樹脂、シリコーン樹脂、ポリプロピレン樹脂等の粒子が好適に挙げられる。
【００９９】
トナーの製造方法について説明する。
まず、トナー粒子は、特に製造方法により限定されるものではないが、例えば、結着樹脂、着色剤及び離型剤、必要に応じて帯電制御剤等を加えて混練、粉砕、分級する混練粉砕法；混練粉砕法にて得られた粒子を機械的衝撃力又は熱エネルギーにて形状を変化させる方法；結着樹脂の重合性単量体を乳化重合させ、形成された分散液と、着色剤及び離型剤、必要に応じて帯電制御剤等の分散液とを混合し、凝集、加熱融着させ、トナー粒子を得る乳化重合凝集法；結着樹脂を得るための重合性単量体と、着色剤及び離型剤、必要に応じて帯電制御剤等の溶液を水系溶媒に懸濁させて重合する懸濁重合法；結着樹脂と、着色剤及び離型剤、必要に応じて帯電制御剤等の溶液とを水系溶媒に懸濁させて造粒する溶解懸濁法等により製造されるトナー粒子が使用される。
【０１００】
また上記方法で得られたトナー粒子をコアにして、さらに凝集粒子を付着、加熱融合してコアシェル構造をもたせる製造方法等、公知の方法が使用される。なお、トナーの製造方法としては、形状制御、粒度分布制御の観点から水系溶媒にて製造する懸濁重合法、乳化重合凝集法、溶解懸濁法が望ましく、乳化重合凝集法が特に望ましい。
【０１０１】
そして、トナーは、上記トナー粒子及び上記外添剤をヘンシェルミキサー又はＶブレンダー等で混合することによって製造される。また、トナー粒子を湿式にて製造する場合は、湿式にて外添してもよい。
【０１０２】
次に、キャリアについて説明する。
キャリアとしては、特に制限はなく、公知のキャリアが挙げられる。キャリアとしては、例えば、樹脂被覆キャリア、磁性分散型キャリア、樹脂分散型キャリア等が挙げられる。
【０１０３】
なお、二成分現像剤における、トナーとキャリアとの混合比（重量比）は、例えば、トナー：キャリア＝１：１００乃至３０：１００程度の範囲が望ましく、３：１００乃至２０：１００程度の範囲がより望ましい。
【０１０４】
次に、クリーニング装置６について詳細に説明する。
クリーニング装置６は、例えば、図２に示すように、感光体１の表面（周面）に近接して配置され、感光体１の表面と対向する側に開口する筐体６４を備えている。
【０１０５】
なお、このクリーニング装置６は、例えば、少なくとも感光体１と一体化された感光体ユニット（像保持体ユニット）として構成されていてもよく、その感光体ユニットの状態で画像形成装置１００に対して着脱される構成とされている。また、クリーニング装置６が単体でユニット化され、画像形成装置１００に対して着脱される構成とされてもよく、更にはクリーニング装置６が画像形成装置１００に対して着脱されない状態で取り付けられ、感光体１が画像形成装置１００に対して着脱される構成とされてもよい。
【０１０６】
クリーニング装置６は、感光体１と対向する側に開口する筐体６４を備えている。筐体６４の上方側における開口端部の内面には、例えば、クリーニング装置６内に収容された廃トナー等が外部へ漏れるのを防ぐシール部材６５が配設されている。すなわち、このシール部材６５は、感光体１と筐体６４との間の隙間を塞ぐように、感光体１に向かって延在するとともに、その感光体１には接触しない構成とされている。なお、シール部材６５には、例えば厚さ０．１ｍｍの熱可塑性ポリウレタンフィルムが用いられる。
【０１０７】
また、筐体６４内の下方側には、例えば、回収した廃トナー等を筐体６４外に設けられた廃トナー排出部（図示省略）まで搬送するオーガ６３が配設されている。そして、例えば、筐体６４のシール部材６５よりも感光体１の回転方向（矢印Ａ方向）下流側には、クリーニングブレード６０が配設されている。
【０１０８】
すなわち、例えば、感光体１の軸方向に亘って設けられた支持基材としての板金６１の上部外面に、クリーニングブレード６０の基部（一端側）が、接着等によって固定支持されており、その板金６１は、止めネジ６２によって筐体６４の下部内面に固定されている。
【０１０９】
また、このクリーニングブレード６０は、例えば、弾性材料で構成された板状（ブレード状）に形成されており、例えば、その厚さが２．０ｍｍ、自由長（板金６１に固定されていない領域における上下方向の長さ）が８．０ｍｍ、感光体１の軸方向の長さが３３０ｍｍとされている。また、その弾性材料としては、例えば、耐磨耗性、耐欠損性、耐クリープ性など、機械的性質に優れる、例えば熱硬化型ポリウレタンゴムが挙げられる。また、弾性材料としては、例えばシリコーンゴム、フッ素ゴム、エチレン・プロピレン・ジエンゴム等の機能性ゴム材なども挙げられる。
【０１１０】
クリーニングブレード６０は、例えば、その先端部（上端部）が感光体１の回転方向（矢印Ａ）とは反対側に向けた状態で、その先端部（上端部）のエッジ部６０Ａを感光体１に対向するようにして接触させて、配置している。
【０１１１】
クリーニングブレード６０の加圧方式（感光体１に対する加圧方式）は、構造が簡単で低コストの定変位方式を採用してもよいし、定変位方式に限られるものではなく、加圧力の経時変化がほとんどない定荷重方式を採用してもよい。
【０１１２】
クリーニング装置６により感光体１のクリーニングを行うと、図２に示すように、感光体１の表面に残留した転写残トナーＴ１が、シール部材６５の前を通過した後、クリーニングブレード６０によって掻き取られる。クリーニングブレード６０で掻き取られたトナーの一部は、筐体６４に一旦収容された後、最終的にオーガ６３によってクリーニング装置６の側方外部に搬送及び排出される。
【０１１３】
また、転写残トナーＴ１の一部（特に粒径の小さい外添剤）は、クリーニングブレード６０のエッジ部６０Ａと感光体１の表面との間をすり抜ける場合がある。具体的には、例えば、クリーニングブレード６０の先端部が感光体１との摺擦で摩耗した場合や、感光体１の表面の摩擦係数が高くクリーニングブレード６０の先端部が不規則に変形してエッジ部６０Ａにおける塞き止め力が低下した場合等では、粒径の小さい外添剤がすり抜けやすくなる。特に、トナーの外添剤として使用されているシリカは粒径が小さく、ファンデルワールス力などで感光体１の表面に強固に付着しやすいため、クリーニングブレード６０のエッジ部６０Ａと感光体１の表面との間をすり抜けやすい。
【０１１４】
この外添剤のすり抜けの抑制に有効に作用するのが、後述する通り、クリーニングブレード６０のエッジ部６０Ａと感光体１との接触部における感光体１の回転方向上流側である「プレニップ」に形成される外添ダムＡＤである。
なお、後述するように、プレニップにおける外添ダムＡＤのさらに感光体１回転方向上流側には、トナー粒子が溜まった領域であるトナーダムＴＤが形成され、このトナーダムはトナー粒子のすり抜けの抑制に有効に作用する。
以下、外添ダムＡＤ及びトナーダムＴＤが形成されるプレニップについて詳細に説明する。
【０１１５】
クリーニング装置６によるクリーニングを継続させると、プレニップにトナー（トナー粒子や外添剤）が蓄積される。
図３はクリーニング装置６のクリーニングブレード６０の先端部を拡大したもので、Ｔ１は転写残トナー、Ｔ２はクリーニングブレード６０のプレニップに蓄積したトナーである。図３に示すように、感光体１の回転中は感光体１の表面とクリーニングブレード６０のエッジ部６０Ａとの間に発生する動摩擦力により、クリーニングブレード６０のエッジ部６０Ａは、感光体１の回転方向（矢印Ａ方向）に引っ張られて変形（矢印Ｄ方向に変形）し、先端角度が小さな楔形形状になる。
【０１１６】
この際、重要となるのは、プレニップを詳細に観察及び分析を重ねた結果、次の現象が起こっていることをつきとめたことである。
【０１１７】
感光体１の回転が継続すると、プレニップでは、トナーのうち相対的に粒径の小さい外添剤が集まりはじめて外添ダムＡＤを形成し、外添ダムＡＤの感光体１回転方向上流側に粒径の大きいトナー粒子が集まってトナーダムＴＤを形成する。
なお、プレニップの感光体１の回転方向上流側では、ある程度トナー（トナー粒子）が集まった後、プレニップに留まることはできなくなって逐次移動し（図３のＴ３で示す）、クリーニングブレード６０の先端部に堆積する（図３のＴ４で示す）。そして、クリーニングブレード６０の先端部に堆積するトナーＴ４が多量に溜まると、プレニップ側から押されて感光体１とは反対側（図３の矢印Ｃ方向）に移動した後、重力によってクリーニングブレード６０の先端部から落下する。落下したトナー（図示省略）は、筐体６４内に一旦収容された後、オーガ６３によって排出される。
【０１１８】
プレニップをさらに詳細に説明するために、図３の丸印Ｇの周囲を拡大表示したものが図４である。図４は、感光体１が回転中の状態における外添ダムＡＤ及びトナーダムＴＤの様子を表している。
プレニップにおける楔形形状部分において、感光体１の回転方向上流側からトナー粒子及び外添剤が次々と運ばれてくるため、押されたトナー粒子及び外添剤は感光体１の表面から遠ざかる方向に移動する。そのため、トナーダムＴＤ及び外添ダムＡＤ内では、図４の矢印Ｙ１及び矢印Ｙ２で示された向きに流れる対流が起こる。
【０１１９】
その結果、外添ダムの中に混在するオイル含浸エラストマーＯＰが外添ダムＡＤ内で撹拌されることで、オイル含浸エラストマーからオイルが遊離し、遊離したオイルが外添ダムの中で結着剤の働きをして外添剤同士を適度につなぎ合わせる。この働きにより、外添ダムは感光体１の軸方向に均一に近い状態で形成されると推定される。
そして前述のように、オイル含浸エラストマーの個数平均粒径が１μｍ以上１０μｍ以下であると、上記範囲よりも大きい場合に比べてオイル含浸エラストマーは外添ダムの中に侵入しやすく、上記範囲よりも小さい場合に比べてトナー粒子の表面に付着されることに起因するトナーの流動性低下が抑制される。
【０１２０】
以上のように、本実施形態では、トナーの外添剤としてオイル処理シリカに加えてオイル含浸エラストマーを用いることで、オイル含浸エラストマーの第２のオイルが外添ダムに供給される。そして本実施形態では、オイル含浸エラストマーの粒径、第２のオイルの種類、第２のオイルの粘度、第２のオイルの含有量等を個別に調整することで、従来のようにオイル処理シリカのみを用いる場合に比べて、外添ダムに供給するオイル量等が最適に制御される。
【０１２１】
また、オイル処理シリカはシリカ粒子の表面から第１のオイルが遊離することで第１のオイルを外添ダムに供給する。これに対して、オイル含浸エラストマーは、第２のオイルとエラストマー粒子とが化学的に結合しておらず、エラストマー粒子が含浸する第２のオイルが外部に染み出すことで外添ダムに第２のオイルが供給されるため、外添ダムに供給するオイル量をより制御しやすい。
【０１２２】
さらに、オイル含浸エラストマーは、オイル処理シリカに比べて球形に近いため、トナーダムの中で移動しやすく、感光体１の軸方向に均一に近い状態でオイルを供給しやすい。それにより、特に画像部と非画像部が感光体１の軸方向に混在する画像を連続的に印字する場合などにおいても、非画像部に不足しやすいオイルを補いやすく、非画像部での外添剤のすり抜けが抑制され、連続プリントゴーストの発生や帯電装置の汚染が抑制される。
【０１２３】
なお、外添ダムを良好な状態に保つためには、クリーニングブレード６０の姿勢を安定化することが重要であり、そのためには外添剤を適度の量（画像欠陥や帯電器汚染に影響しない程度の量）だけすり抜けさせることが望ましいこともわかった。この外添剤の適度なすり抜けに最も影響しているのは、後述するクリーニングブレード６０のブレード荷重Ｎ及びブレード接触角度αであると考えられる。
【０１２４】
図５に示すように、クリーニングブレード６０のブレード荷重Ｎは、ブレード自由長Ｌ、ブレード厚みｔ、ブレード材のヤング率（硬度）、ブレード設定角度θ（ブレード接触角度α）、ブレード食い込み量ｄ（感光体１に対する食い込み量）、画像形成装置で使用しているトナー仕様、感光体１の仕様、帯電方式、感光体１の周りで接触している部材、ブレード要求寿命などに依存するが、本実施形態では、外添剤の適度なすり抜けの観点から、２．０ｇｆ／ｍｍ以上３．５ｇｆ／ｍｍ以下の範囲が望ましい。
【０１２５】
ここで、クリーニングブレード６０のブレード荷重Ｎは、次式で算出される。
・式：Ｎ＝ｄＥｔ３／４Ｌ３
但し、ｄはブレード食い込み量、Ｅはブレードヤング率、ｔはブレード厚み、Ｌはブレード自由長である。
【０１２６】
また、ブレード接触角度αは、外添剤の適度なすり抜けの観点から、９゜以上１２゜以下が好ましい。
【０１２７】
以上、クリーニングブレード６０の先端部が上向き（重力方向と反対方向）である形態について説明したが、本実施形態ではこれに限られず、クリーニングブレード６０の先端部が下向き（重力方向）でも、横向き（重力方向に垂直な方向）でもよい。
クリーニングブレード６０の先端部が上向きである場合は、クリーニングブレード６０の先端部が下向きである場合に比べ、特に感光体１の軸方向における外添ダムの偏在が起こりやすいと考えられる。しかしながら本実施形態では、前記の通り外添剤としてオイル処理シリカとオイル含浸エラストマーとを併用しているため、クリーニングブレード６０の先端部の向きに関わらず、感光体１の軸方向全体にわたって均一に近い状態で外添ダムを形成しやすく、クリーニング性が良好となる。
【０１２８】
次に、本実施形態の効果を確認するため実施した検証実験について述べる。
検証実験には、画像形成装置として富士ゼロックス製カラー複合機ＤｏｃｕＣｅｎｔｒｅ  Ｃ７７７５を使用し、クリーニング装置内のブレード設定パラメータを変更し評価した。なお、クリーニングブレードは、製品オリジナルのものをそのまま使用した。
【０１２９】
実験に使用したクリーニング装置は、具体的には、図２に示すように、クリーニングブレード６０の先端部が上向きであり、ブレード厚みｔが２．０ｍｍ、ブレード自由長Ｌが８．０ｍｍ、ブレード材の硬度が７８である。また、ブレード荷重Ｎを２．５ｇｆ／ｍｍ、ブレード接触角度αを１１．０°として評価を行った。
【０１３０】
また、実験に使用した現像剤は、以下のように作製したものである。
【０１３１】
（ポリエステル樹脂（Ａ１）及びポリエステル樹脂粒子分散液（ａ１）の調製）
加熱乾燥した二口フラスコに、ポリオキシエチレン（２，０）−２，２−ビス（４−ヒドロキシフェニル）プロパン１５モル部と、ポリオキシプロピレン（２，２）−２，２−ビス（４−ヒドロキシフェニル）プロパン８５モル部と、テレフタル酸１０モル部と、フマル酸６７モル部と、ｎ−ドデセニルコハク酸３モル部と、トリメリット酸２０モル部と、これらの酸成分（テレフタル酸、ｎ−ドデセニルコハク酸、トリメリット酸、フマル酸の合計モル数）に対して０．０５モル部のジブチル錫オキサイドと、を入れ、容器内に窒素ガスを導入して不活性雰囲気に保ち昇温した後、１５０℃乃至２３０℃で１２時間から２０時間共縮重合反応させた。その後、２１０℃乃至２５０℃で徐々に減圧して、ポリエステル樹脂（Ａ１）を合成した。この樹脂の重量平均分子量Ｍｗは６５０００、ガラス転移温度Ｔｇは６５℃であった。
【０１３２】
高温・高圧乳化装置（キャビトロンＣＤ１０１０、スリット：０．４ｍｍ）の乳化タンクに、得られたポリエステル樹脂３０００質量部、イオン交換水１００００質量部、界面活性剤ドデシルベンゼンスルフォン酸ナトリウム９０質量部を投入した後、１３０℃に加熱溶融後、１１０℃で流量３Ｌ／ｍにて１００００回転で３０分間分散させ、冷却タンクを通過させて非晶性樹脂粒子分散液（高温・高圧乳化装置（キャビトロンＣＤ１０１０  スリット０．４ｍｍ）を回収し、ポリエステル樹脂粒子分散液（ａ１）を得た。
【０１３３】
（ポリエステル樹脂（Ｂ１）及びポリエステル樹脂粒子分散液（ｂ１）の調製）
加熱乾燥した３口フラスコに、１、９−ノナンジオール４５モル部と、ドデカンジカルボン酸５５モル部と、触媒としてジブチル錫オキサイド０．０５モル部とを入れた後、減圧操作により容器内の空気を窒素ガスにより不活性雰囲気下とし、機械攪拌にて１８０℃で２時間攪拌を行った。その後、減圧下にて２３０℃まで徐々に昇温を行い５時間攪拌し、粘稠な状態となったところで空冷し、反応を停止させ、ポリエステル樹脂（Ｂ１）を合成した。この樹脂の重量平均分子量Ｍｗは２５０００、溶融温度Ｔｍは７３℃であった。
その後、ポリエステル樹脂分散液（Ａ１）の作製と同じ条件にて高温・高圧乳化装置（キャビトロンＣＤ１０１０、スリット：０．４ｍｍ）を用い、ポリエステル樹脂分散液（ｂ１）を得た。
【０１３４】
（着色剤粒子分散液の調製）
・シアン顔料（大日精化（株）製、Ｐｉｇｍｅｎｔ  Ｂｌｕｅ  １５：３（銅フタロシアニン））：１０００質量部
・アニオン性界面活性剤ネオゲンＳＣ（第一工業製薬）アニオン界面活性剤（ラウリル硫酸ナトリウム  和光純薬工業製）：１５０質量部
・イオン交換水：４０００質量部
以上を混合し、溶解し、高圧衝撃式分散機アルティマイザー（（株）スギノマシン製、ＨＪＰ３０００６）を用いて１時間分散して着色剤（シアン顔料）粒子を分散させてなる着色剤粒子分散液を調製した。着色剤粒子分散液における着色剤（シアン顔料）粒子の体積平均粒子径は０．１５μｍ、着色剤粒子濃度は２０％であった。
【０１３５】
（離型剤粒子分散液の調製）
・離型剤（ＷＥＰ−２、日油社製）：１００質量部
・アニオン性界面活性剤ネオゲンＳＣ（第一工業製薬）：２質量部
・イオン交換水：３００質量部
・脂肪酸アミドワックス（日本精化、ニュートロンＤ：１００質量部
・アニオン界面活性剤（日油社製、ニューレックスＲ）：２質量部
・イオン交換水：３００質量部
以上の成分を９５℃に加熱して、ホモジナイザー（ＩＫＡ社製、ウルトラタラックスＴ５０）を用いて分散した後、圧力吐出型ゴーリンホモジナイザー（ゴーリン社）で分散処理し、体積平均粒子径が２００ｎｍである離型剤粒子を分散させてなる離型剤粒子分散液（１）（離型剤濃度：２０質量％）を調製した。
【０１３６】
（トナー粒子１の作製）
・ポリエステル樹脂粒子分散液（ａ１）：３４０質量部
・ポリエステル樹脂粒子分散液（ｂ１）：１６０質量部
・着色剤粒子分散液：５０質量部
・離型剤粒子分散液：６０質量部
・界面活性剤水溶液：１０質量部
・０．３Ｍ硝酸水溶液：５０質量部
・イオン交換水：５００質量部
【０１３７】
上記成分を丸型ステンレス製フラスコ中に収容して、ホモジナイザー（ＩＫＡ社製、ウルトラタラックスＴ５０）を用いて分散した後、加熱用オイルバス中で４２℃まで加熱し３０分保持した後、更に加熱用オイルバスの温度を上げて５８℃で３０分間保持し、凝集粒子が形成されていることを確認した段階で、追加のポリエステル樹脂粒子分散液（ａ１）：１００質量部を添加後、更に３０分保持した。
続いて、ニトリロ３酢酸Ｎａ塩（中部キレスト社製、キレスト７０）を全液の３質量％となるように添加した。その後１Ｎの水酸化ナトリウム水溶液をｐＨ７．２に到達するまで穏やかに添加した後、攪拌を継続しながら８５℃まで加熱し、３．０時間保持した。その後、反応生成物をろ過し、イオン交換水で洗浄した後、真空乾燥機を用いて乾燥してトナー粒子１を得た。
【０１３８】
このときの粒子径をコールターマルチサイザーにて測定したところ体積平均粒径Ｄ５０は４．５μｍ、粒度分布係数ＧＳＤは１．２２であった。
【０１３９】
（オイル処理シリカ１の作製）
ＳｉＣｌ４、水素ガス、酸素ガスを燃焼バーナーの混合室内で混合後に、１０００℃以上３０００℃以下の温度で燃焼させ、燃焼後のガスからシリカ粉末を取りだすことでシリカ基材を得た。この時、水素ガスと酸素ガスのモル比を１．３：１にすることで体積平均粒径１３６ｎｍのシリカ粒子（１）を得た。
シリカ粒子（１）１００部とエタノール５００部とをエバポレーターに入れ、温度を４０℃に維持したまま１５分間攪拌した。次に、シリカ粒子１００部に対して１０部のジメチルシリコーンオイル（信越化学工業（株）製、型番：ＫＭ３５１）を入れ１５分間攪拌した後に、更にシリカ粒子１００部に対して１０部のジメチルシリコーンオイルを入れ１５分撹拌した。最後に温度を９０℃に上げエタノールを減圧乾燥させた、その後、処理物を取り出して更に１２０℃で３０分間真空乾燥を行うことで、個数平均粒径１３６ｎｍ、遊離オイル量１０質量％のオイル処理シリカ粒子１を得た。
【０１４０】
（オイル含浸エラストマー１の作製）
スチレン４０部、ブタジエン１０部、希釈剤としてジエチルベンゼン２５部及びイソアミルアルコール５０部、並びに、重合開始剤としてジメチル２，２’−アゾビス（２−メチルブチロニトリル）２．０部を混合溶解した。
この混合物を、炭酸カルシウム粉末（数平均粒子径：０．１μｍ、奥多摩工業（株）製ＴＰ−１２３）１０部、塩化ナトリウム５０部、水２００部の分散溶液の中に投入した。ミキサーで６，０００ｒｐｍ、１分間乳化を行った後、窒素雰囲気下７０℃で２０時間重合反応を行った。
その後塩酸を投入して炭酸カルシウムを分解後、水洗浄を行い、次に希釈剤を除去するためにエタノールで洗浄した。更に湿式分級して３μｍの個数平均粒子径を有するエラストマー粒子を選別し、１００℃で１２時間真空乾燥を行った。
【０１４１】
その後、ジメチルシリコーンオイル（信越化学工業（株）製、型番：ＫＭ３５１、２５℃における粘度：５０ｃｓ）１５０部をエタノール１，０００部に溶解し、エラストマー粒子１００部と撹拌混合した後、エバポレーターを用いて溶剤のエタノールを留去し、乾燥させ、オイル含浸エラストマー１を得た。得られたオイル含浸エラストマーの数平均粒子径は３μｍ、球形度は０．９５であった。
【０１４２】
（トナー１の作製）
トナー粒子１を１００部に対し、オイル処理シリカを０．５０部、オイル含浸エラストマーを０．３０部、及びその他の外添剤として非オイル処理シリカ粒子（個数平均粒径：１４０ｎｍ）を２．５０部、チタニア粒子（個数平均粒径：２０ｎｍ）を１．５０部添加し、５リットルヘンシェルミキサーを用い、周速３０ｍ／ｓで１５分間混合を行った後、４５μｍの目開きの篩を用いて粗大粒子を除去し、トナー１を作製した。
なお、第１のオイルと第２のオイルとの合計含有量（オイル処理シリカ及びオイル含浸エラストマーに含まれるジメチルシリコーンオイルの総量）は、トナー粒子１ｇに対し、３ｍｇであった。
【０１４３】
［キャリア１］
フェライト粒子（パウダーテック社製、平均粒径５０μｍ）１００質量部とメチルメタクリレート樹脂（三菱レイヨン社製、分子量９５０００、１００００以下の成分比率は５質量％）１．５質量部を、トルエン５００質量部と共に加圧式ニーダーに入れ、常温（２５℃）で１５分間攪拌混合した後、減圧混合しながら７０℃まで昇温してトルエンを留去し、その後冷却し、１０５μｍの篩を用いて分級して樹脂被覆フェライトキャリア（キャリア１）を得た。
【０１４４】
［現像剤１］
トナー濃度が７質量％となるように、上記得られたトナーと、上記樹脂被覆フェライトキャリアと、を混合して、現像剤を作製した。
【０１４５】
［現像剤２］
トナー１の作製において、オイル処理シリカの外添量をトナー粒子１００部に対して２．００部とし、かつ、オイル含浸エラストマーを用いない（すなわちオイル含浸エラストマーの外添量を０部とした）以外は、現像剤１と同様にして、現像剤２を作製した。
【０１４６】
上記現像剤を備えた前述の画像形成装置を用いて、トナーの流動性及び感光体のクリーニング性を検証した。
【０１４７】
［トナーの流動性の検証］
トナーの流動性を確認するため、トナー排出速度、すなわち、現像器へ供給される単位時間当たりのトナー供給量の時間変化を測定した。測定にはオフラインのディスペンスレート（排出速度）評価装置を使用し、トナーカートリッジにトナーを充填（３５０ｇ）してからトナーが排出されなくなるまで（トナー排出速度が０ｇ／ｓになるまで）測定した。現像剤１を用いた測定の結果（トナー総排出量（トナーカートリッジ内排出量）に対するトナー排出速度（排出レート）の変化）を図６に示す。
【０１４８】
また、上記測定を４回繰り返し、４回の測定における６０秒〜７２０秒のトナー排出速度を平均し、「平均トナー排出速度」とした。また、トナー排出速度が０ｇ／ｓまで下がった後にトナーカートリッジ内に残ったトナーの量を「トナー残量」とした。
【０１４９】
現像剤１を用いた測定では、平均トナー排出速度が０．３８ｇ／ｓであり、トナーカートリッジの充填量３５０ｇに対しトナー残量は１６ｇであった。
一方、オイル含浸エラストマーを含まない現像剤２を用いた測定においては、平均トナー排出速度は０．１５ｇ／ｓであり、トナーカートリッジの充填量３５０ｇに対しトナー残量は３６ｇであった。すなわち現像剤１を用いた本実施形態の画像形成装置では、現像剤２を用いた従来の画像形成装置に比べて、平均トナー排出速度が２倍程度の値を示し、トナー残量が半分以下となった。
【０１５０】
［クリーニング性の検証］
感光体のクリーニング性を確認するため、画像形成の繰り返し数（ランニングサイクル数）に対するゴーストレベル（ΔＬ＊）の変化を測定した。具体的には、ゴースト評価チャートを連続５０枚プリントし、５０枚目のゴーストレベルをΔＬ＊で評価した。なお、ゴーストレベルは、画像部と非画像部の明度Ｌ＊をＸ−Ｒｉｔｅ９３８を用いて測定し、画像部の明度と非画像部の明度の差を算出した値が明度差ΔＬ＊であり、ΔＬ＊値が低いほどクリーニング性が良好である。
【０１５１】
現像剤１を用いた測定の結果（画像形成の繰り返し数に対するゴーストレベルΔＬ＊の変化）を図７に示す。現像剤１を用いた測定では、１０００００枚の画像形成を行ってもゴーストレベルが０．１５以下の状態が維持され、連続プリントゴーストが認識されないレベルであった。これに対して、オイル含浸エラストマーを含まない現像剤２を用いた測定では、１０００００枚目の画像におけるゴーストレベルは１．５０であり、連続プリントゴーストの発生が確認された。
【０１５２】
以上の検証実験から、本実施形態の画像形成装置では、従来の画像形成装置に比べて、クリーニングブレードによるクリーニング性とトナーの流動性の低下に起因する画像不良の抑制とを両立させやすいことが分かる。
【０１５３】
なお、本実施形態では、転写装置として一次転写ロール５、中間転写ベルト８、及び二次転写ロール１２等を備えた中間転写装置を備えた画像形成装置や、タンデム方式の画像形成装置について説明したが、これに限られず、例えば、感光体１に形成されたトナー画像を直接記録用紙Ｐに転写する直接転写方式の画像形成装置や、一つの感光体１を備えた白黒画像を形成する画像形成装置等、周知の画像形成装置を適用してもよい。
【符号の説明】
【０１５４】
１ 感光体（像保持体の一例）
２ 帯電装置
３ 露光装置（静電潜像形成手段の一例）
４ 現像装置（現像手段の一例）
５ 一次転写ロール（転写手段の一例）
６ クリーニング装置（クリーニング手段の一例）
７ 定着装置（定着手段の一例）
８ 中間転写ベルト
９ 駆動ロール
１０ 従動ロール
１１ 背面ロール
１２ 二次転写ロール
２０ 搬送機構
２１ 給紙部
２２ 取出ロール
２３、２４ 搬送ロール
２５ 排紙ロール
２６、２７、２８、２９、３０ ガイド部材
３８ 画像形成手段
４０ 画像形成ユニット
６０ クリーニングブレード
６０Ａ クリーニングブレードのエッジ部
６１ 板金
６２ ネジ
６３ オーガ
６４ 筐体
６５ シール部材
１００ 画像形成装置
Ｐ  記録用紙（記録媒体の一例）
【図１】
0006507784.tif 000002
【図２】
0006507784.tif 000003
【図３】
0006507784.tif 000004
【図４】
0006507784.tif 000005
【図５】
0006507784.tif 000006
【図６】
0006507784.tif 000007
【図７】
0006507784.tif 000008